"導体の周囲が架橋シリコーンゴムを含む絶縁層で被覆されている絶縁電線において、前記絶縁層が、有機高分子よりなる表面処理剤により水酸化マグネシウムが表面処理された表面処理水酸化マグネシウムと、ホワイトカーボン粉末を含有していることを特徴とする絶縁電線。前記ホワイトカーボン粉末の含有量が、前記架橋シリコーンゴム100質量部に対し、0.1~100質量部の範囲内であることを特徴とする請求項1記載の絶縁電線。前記表面処理水酸化マグネシウムの含有量が、前記架橋シリコーンゴム100質量部に対し、0.1~100質量部の範囲内であることを特徴とする請求項1又は2に記載の絶縁電線。前記表面処理剤が、ポリエチレン、ポリプロピレン、エチレン-エチルアクリレート共重合体、エチレン-酢酸ビニル共重合体、およびそれらの誘導体から選択される1種類以上であることを特徴とする請求項1から3のいずれか1項に記載の絶縁電線。前記表面処理剤の前記水酸化マグネシウムに対する表面処理量が、前記表面処理剤と前記水酸化マグネシウムの合計量の0.1~10質量の範囲内であることを特徴とする請求項1から4のいずれか1項に記載の絶縁電線。しかしながら、上記特許文献1に記載の絶縁材料では、未架橋のシリコーンゴムを架橋させる際の加熱により、水酸化アルミニウムの結晶水が放出されて脱水が起こり、発生した水によって絶縁材料が発泡するという問題がある。絶縁材料が発泡すると、絶縁層が外観不良となり、各種物性が低下する虞がある。また上記特許文献1に記載の絶縁材料は、ゴム材料シリコーンゴムを用いているため、例えば塩化ビニル樹脂を用いた場合などに比べ、絶縁層が軟らかく、摩耗しやすいという問題がある。本発明の解決しようとする課題は、架橋シリコーンゴムを含む絶縁層を有する絶縁電線において、架橋時に発泡することに起因する絶縁層の外観不良による各種物性の低下を抑えるとともに、耐寒性や耐摩耗性にも優れる絶縁電線を提供することにある。上記課題を解決するために本発明に係る絶縁電線は、導体の周囲が架橋シリコーンゴムを含む絶縁層で被覆されている絶縁電線において、前記絶縁層が、有機高分子よりなる表面処理剤により水酸化マグネシウムが表面処理された表面処理水酸化マグネシウムと、ホワイトカーボン粉末を含有していることを要旨とするものである。上記絶縁電線において、前記ホワイトカーボン粉末の含有量が、前記架橋シリコーンゴム100質量部に対し、0.1~100質量部の範囲内であることが好ましい。上記絶縁電線において、前記表面処理水酸化マグネシウムの含有量が、前記架橋シリコーンゴム100質量部に対し、0.1~100質量部の範囲内であることが好ましい。上記絶縁電線において、前記表面処理剤が、ポリエチレン、ポリプロピレン、エチレン-エチルアクリレート共重合体、エチレン-酢酸ビニル共重合体、およびそれらの誘導体から選択される1種類以上であることが好ましい。上記絶縁電線において、前記表面処理剤の前記水酸化マグネシウムに対する表面処理量が、前記表面処理剤と前記水酸化マグネシウムの合計量の0.1~10質量の範囲内であることが好ましい。本発明に係る絶縁電線は、導体の周囲が架橋シリコーンゴムを含む絶縁層で被覆されている絶縁電線において、前記絶縁層が、有機高分子よりなる表面処理剤により水酸化マグネシウムが表面処理された表面処理水酸化マグネシウムと、ホワイトカーボン粉末を含有していることにより、シリコーンゴムの架橋時に発泡しないので、絶縁層の外観不良による各種物性の低下を抑え、優れた耐寒性や耐摩耗性が得られる。すなわち水酸化マグネシウムが脱水する温度は、水酸化アルミニウムが脱水する温度よりも高温である。水酸化マグネシウムは、シリコーンゴムの加熱架橋の温度では水酸化アルミニウムのように脱水する虞がない。水酸化マグネシウムを用いることにより、脱水による絶縁層の外観不良が発生しない。また本発明の絶縁電線は、水酸化マグネシウムが有機高分子よりなる表面処理剤により表面処理されている表面処理水酸化マグネシウムを用いるため、シリコーンゴム中における水酸化マグネシウムの分散性に優れる。これにより、耐寒性に優れる。水酸化マグネシウムの分散性が良好であると、シリコーンゴムと水酸化マグネシウムとを混練する際の負荷が小さくなり、混練時の温度上昇を抑えることができる。これにより、温度上昇に敏感な材料等を使用することが可能となり、絶縁電線として利用できる材料の幅が広がるという効果が得られる。さらに本発明の絶縁電線は、表面処理水酸化マグネシウムとともにホワイトカーボン粉末を含有している。ホワイトカーボンは、水酸化マグネシウム同様に、外観不良を発生しない添加剤である。更にホワイトカーボンの添加は、架橋シリコーンゴムの弾性率を上げて、絶縁層の強度を向上させる効果がある。そのため絶縁電線は、良好な耐摩耗性を得ることができる。以下、本発明の実施形態について詳細に説明する。本発明に係る絶縁電線は、導体と、この導体の周囲を被覆する絶縁層とを有している。絶縁層は、架橋シリコーンゴムと、難燃剤としての表面処理水酸化マグネシウムと、ホワイトカーボン粉末とを含有している。表面処理水酸化マグネシウムは、水酸化マグネシウムの表面が有機高分子よりなる表面処理剤により表面処理されているものである。この絶縁層は、未架橋のシリコーンゴムを含む絶縁層用のゴム組成物を用いて形成される。未架橋のシリコーンゴムは、架橋剤を混練した後、加熱架橋させることで弾性体となるミラブル型加熱架橋型、或いは架橋前は液状である液状ゴム型のいずれを用いてもよい。液状ゴム型シリコーンゴムは、室温付近で架橋が可能な室温架橋型RTVと、混合後100°C付近で加熱すると架橋する低温架橋型LTVがある。未架橋のシリコーンゴムとしては、ミラブル型シリコーンゴムが好ましい。ミラブル型シリコーンゴムは、架橋温度が180°C以上と比較的高温であり安定性が良いので、混練の際の混合がし易く、作業性に優れるという利点がある。これに対し、液状ゴム型シリコーンゴムは、架橋温度が通常120°C程度と低温であるため、安定性が低く混練の際の発熱を低く抑制する必要があり、温度の管理などが煩わしくなる虞がある。ミラブル型シリコーンゴムは、直鎖状のオルガノポリシロキサンを主原料生ゴムとして、補強充填剤、増量充填剤、分散促進剤、その他添加剤などを配合したゴムコンパウンドとして市販されているものを用いてもよい。表面処理水酸化マグネシウムに用いられる水酸化マグネシウムは、海水から結晶成長法で合成するもの、塩化マグネシウムと水酸化カルシウムの反応で合成するものなどの合成水酸化マグネシウム、或いは天然に産出する鉱物を粉砕した天然水酸化マグネシウムなどを用いることができる。上記水酸化マグネシウムの平均粒径は、0.1~20μmの範囲内であることが好ましい。水酸化マグネシウムの平均粒径がこの範囲内にあれば、絶縁層の機械特性に影響を与えにくい。例えば水酸化マグネシウムの平均粒径が0.1μm未満の場合には、水酸化マグネシウム粒子の二次凝集が起こり易い。絶縁層中における水酸化マグネシウム粒子の分散性が低下すると、絶縁層の機械特性の低下が起こりやすい。また、耐寒性の低下が起こりやすい。例えば水酸化マグネシウムの平均粒径が20μmを超える場合には、絶縁層の外観が悪くなる虞がある。水酸化マグネシウムの平均粒径としては、好ましくは0.2~10μm、更に好ましくは0.5~5μmである。尚、表面処理を施した後の表面処理水酸化マグネシウムの平均粒径は、表面処理を施す前の水酸化マグネシウムの平均粒径と略同じである。水酸化マグネシウムの表面処理剤として用いられる有機高分子は、パラフィン系樹脂、オレフィン系樹脂などの炭化水素系樹脂が好ましい。炭化水素系樹脂は、具体的には、1-ヘプテン、1-オクテン、1-ノネン、1-デセンなどのα-オレフィンの単独重合体、もしくは相互共重合体、或いはそれらの混合物、ポリプロピレンPP、ポリエチレンPE、エチレン-エチルアクリレート共重合体EEA、エチレン-酢酸ビニル共重合体EVA及びそれらの誘導体などが挙げられる。表面処理剤は、少なくとも上記樹脂の1種類以上を含有していればよい。表面処理剤としての有機高分子は変性されていてもよい。変性剤としては、不飽和カルボン酸やその誘導体を用いることができる。具体的には不飽和カルボン酸としては、マレイン酸、フマル酸などが挙げられる。不飽和カルボン酸の誘導体としては、無水マレイン酸MAH、マレイン酸モノエステル、マレイン酸ジエステルなどが挙げられる。このうちで好ましいのは、マレイン酸、無水マレイン酸などである。なお、これらの表面処理剤としての有機高分子の変性剤は1種単独で使用しても、2種以上を併用してもいずれでもよい。表面処理剤としての有機高分子に酸を導入する方法としては、グラフト法や直接法などが挙げられる。また酸変性量としては、表面処理剤としての有機高分子の0.1~20質量、好ましくは0.2~10質量、さらに好ましくは0.2~5質量である。水酸化マグネシウムに対する表面処理剤による表面処理方法としては、特に限定されるものではない。水酸化マグネシウムの表面処理方法は、例えば、所定の粒径の水酸化マグネシウムに表面処理してもよいし、合成時に同時に処理してもよい。また処理方法としては、溶媒を用いた湿式処理でもよいし、溶媒を用いない乾式処理でもよい。湿式処理の際、好適な溶媒としては、ペンタン、ヘキサン、ヘプタンなどの脂肪族系溶媒、ベンゼン、トルエン、キシレンなどの芳香族系溶媒などを用いることができる。また、絶縁層の組成物を調製する際に、表面処理剤を他のゴム原料などの材料と同時に混練してもよい。表面処理剤の水酸化マグネシウムに対する表面処理量コート量と言うこともあるは、表面処理剤の添加量として、表面処理剤と水酸化マグネシウムの合計量の0.1~10質量の範囲内であることが好ましい。表面処理剤の上記コート量が、0.1質量未満では分散不良となる虞があり、10質量を超えると凝集する虞がある。表面処理水酸化マグネシウムの含有量は、架橋シリコーンゴム100質量部に対し、0.1~100質量部の範囲内であることが好ましい。表面処理水酸化マグネシウムの含有量は、さらに好ましくは0.5~95質量部である。表面処理水酸化マグネシウムの含有量が、0.1質量部未満では絶縁層の難燃性が悪くなる虞があり、また100質量部を超えると、絶縁層の耐熱性が悪くなる虞がある。ホワイトカーボン粉末は、ゴムに配合した場合にゴムの補強性を高める効果を有する白色の微粉末であり、例えば合成非晶質シリカ等が用いられる。合成非晶質シリカは、無水ケイ酸、含水ケイ酸、ケイ酸塩等がある。無水ケイ酸は、ハロゲン化ケイ素を熱分解させる乾式法により得られる。上記乾式法には、燃焼法やアーク法等がある。含水ケイ酸は、ケイ酸ソーダの酸分解による湿式法により得られる。上記湿式法には、沈降法とゲル法等がある。合成非晶質シリカは、無水ケイ酸、含水ケイ酸のいずれも無定型で、平均1次粒子径が10~50nm、二次粒子径が1~40μm、嵩密度見掛比重が0.005~1.0g/ml、BET比表面積が50~400m2/g程度のものを用いることができる。ホワイトカーボン粉末は、嵩密度が0.01~0.8g/mlであるのが好ましい。嵩密度が、0.01g/ml未満では混合に時間がかかる虞があり、また0.8g/mlを超えると補強効果が少なくなる虞がある。ホワイトカーボン粉末は、ゴム工業用として上市されている市販品を用いることができる。ホワイトカーボン粉末の市販品として例えば、東ソーシリカ社の商品名ニプシールVN3、ニプシールNA、ニプシールHD-2、ニプシールAQ、ニプシールLP、富士シリシア化学社の商品名サイリシア310P、サイリシア420、サイリシリア530、サイリシリア710、トクヤマ社の商品名トクシール、ファインシール、レオロシール、エクセリカ等を挙げることができる。ホワイトカーボン粉末は、架橋シリコーンゴムに添加すると、絶縁層の弾性率を向上させる効果がある。絶縁層は弾性率が3MPa以上であるのが、耐摩耗性向上の点から好ましい。絶縁層の弾性率は、絶縁層を構成する架橋シリコーンゴムの種類、絶縁層に添加するホワイトカーボン粉末の種類や添加量等を適宜調節することにより、調節することができる。絶縁層は、ホワイトカーボン粉末が架橋シリコーンゴムに添加されていることにより、弾性率が高くなり強度が向上する。そのことにより絶縁層の耐摩耗性を向上させることができる。しかもホワイトカーボン粉末は、水酸化マグネシウムと同様に、シリコーンゴムの架橋程度の加熱では発泡する虞がなく、絶縁層の外観が良好である。ホワイトカーボン粉末の含有量は、架橋シリコーンゴム100質量部に対し0.1~100質量部の範囲内であることが好ましい。より好ましくは1~95質量部の範囲内、さらに好ましくは5~90質量部の範囲内である。ホワイトカーボン粉末の含有量が特定範囲内にあると、耐摩耗性の向上を図りやすく、混練作業も容易に行うことができる。ホワイトカーボン粉末の含有量が0.1質量部未満では、耐摩耗性を高める効果が低下しやすい。また、シリコーンゴムとの混練に時間がかかりやすい。一方、ホワイトカーボン粉末の含有量が100質量部を超えると、耐摩耗性への影響は少ないが、破断伸びが悪化する虞がある。この場合、耐寒性に影響する場合がある。絶縁層用のゴム組成物において、未架橋のシリコーンゴムは、加熱等により架橋することが可能であるが、架橋剤加硫剤を用いて架橋しても良い。架橋剤は、未架橋のゴムの種類や架橋条件などに応じて適宜選択することができる。架橋剤としては、例えば、有機過酸化物などのラジカル発生剤、金属石けん、アミン、チオール、チオカルバミン酸塩、有機カルボン酸などの化合物を挙げることができる。架橋剤としては、有機過酸化物などが、架橋速度の向上の点から好ましい。有機過酸化物としては、例えば、ジへキシルパーオキサイド、ジクミルパーオキサイド、t-ブチルクミルパーオキサイド、2,5-ジメチル-2,5-ビスt-ブチルパーオキシヘキサンなどのジアルキルパーオキサイド、n-ブチル4,4-ジt―ブチルパーオキサイドバレレートなどのパーオキシケタールなどを挙げることができる。架橋剤の配合量は、適宜決定することができる。架橋剤の配合量は、例えば、未架橋のゴムと架橋剤の合計量に対し、0.01~10質量の範囲で配合するのが好ましい。絶縁層は、架橋シリコーンゴム、表面処理水酸化マグネシウム、ホワイトカーボン粉末の他に、絶縁層の特性を損なわない範囲で、各種の添加剤を含有していても良い。このような添加剤としては、絶縁電線の絶縁層に用いられる一般的な添加剤を挙げることができる。具体的には、他の難燃剤、架橋剤、充填剤、酸化防止剤、老化防止剤、顔料などを挙げることができる。本発明に係る絶縁電線は、例えば次のようにして製造することができる。すなわち、まず、絶縁層を形成するための絶縁層用のゴム組成物を調製する。次いで、調製したゴム組成物を導体の周囲に押出して、導体の周囲に未架橋ゴムを含む被覆層を成形する。次いで、加熱などの架橋手段により、被覆層の未架橋ゴムを架橋する。これにより、導体の周囲が架橋ゴムを含む絶縁層により被覆された絶縁電線を製造することができる。また、本発明に係る絶縁電線は、導体の周囲に絶縁層用のゴム組成物を塗工して被覆層を形成し、加熱などの架橋手段により被覆層の未架橋ゴムを架橋することによっても製造することができる。絶縁層用のゴム組成物は、未架橋のシリコーンゴムと、表面処理水酸化マグネシウムと、ホワイトカーボン粉末と、必要に応じて配合される架橋剤などの各種添加剤とを混練機で溶融混練して均一に分散することにより調製することができる。ゴム組成物の成分を混練する際には、例えば、バンバリーミキサー、加圧ニーダー、混練押出機、二軸混練押出機、ロールなどの通常の混練機を用いることができる。絶縁層用のゴム組成物の押出成形には、通常の絶縁電線の製造に用いられる電線押出成形機などを用いることができる。導体は、通常の絶縁電線に使用されるものを利用できる。導体は例えば、銅系材料やアルミニウム系材料よりなる単線の導体や撚線の導体を挙げることができる。また、導体の径や絶縁層の厚みなどは特に限定されず、絶縁電線の用途などに応じて適宜決めることができる。以上の構成の本発明に係る絶縁電線は、架橋シリコーンゴムを含む絶縁層に、有機高分子よりなる表面処理剤により水酸化マグネシウムが表面処理された表面処理水酸化マグネシウムとシリカ粉末とを含有している。水酸化マグネシウムは、シリコーンゴムの架橋時の加熱では、水酸化アルミニウムのように脱水することはない。すなわち水酸化マグネシウムの脱水する温度は、水酸化アルミニウムが脱水する温度と比較して高温であり、シリコーンゴムの加熱架橋の温度では脱水する虞はない。したがって、本発明に係る絶縁電線によれば、水酸化マグネシウムの脱水による絶縁層の外観不良が発生せず、良好な外観が得られる。これにより、各種物性の低下が抑えられる。また、水酸化マグネシウムは、有機高分子よりなる表面処理剤により表面処理されているため、シリコーンゴム中における水酸化マグネシウムの分散性に優れる。これにより、耐寒性に優れる。このように水酸化マグネシウムの分散性が良好であると、シリコーンゴムと水酸化マグネシウムとを混練する際の負荷が小さくなり、混練時の温度上昇を抑えることができる。これにより、温度上昇に敏感な材料等を使用することが可能となり、絶縁電線として利用できる材料の幅が広がるという効果が得られる。さらに、水酸化マグネシウムとともにホワイトカーボン粉末を用いることで、難燃性を維持しつつ、絶縁層の弾性率を向上させ、絶縁層にゴム材料を用いた場合の耐摩耗性の低下を抑えることができる。以上、本発明の実施の形態について詳細に説明したが、本発明は上記実施の形態に何ら限定されるものではなく、本発明の要旨を逸脱しない範囲で種々の改変が可能である。例えば、上記態様の絶縁電線は、単一層の絶縁層から構成したが、本発明の絶縁電線は、2層以上の絶縁層から構成してもよい。本発明に係る絶縁電線は、自動車、電子電気機器に使用される絶縁電線に利用することができる。特に高い耐熱性と難燃性を要求される用途の絶縁電線として好適である。例えば自動車用絶縁電線において、このような高い耐熱性が要求される用途としては、ハイブリッド車や電気自動車のエンジンとバッテリを繋ぐパワーケーブルなどのような高電圧、大電流の用途などが挙げられる。実施例1~7表1に示す配合組成となるように、未架橋のシリコーンゴム1~4、表面処理水酸化マグネシウムPE5水マグ、ホワイトカーボン粉末ニプシールVN3又はサイシリア310P、架橋剤等の各成分をバンバリーミキサーを用いて常温で混合し、絶縁層用のゴム組成物を調製した。次いで、押出成形機を用いて、軟銅線を7本撚り合わせた軟銅撚線の導体断面積0.5mm2の外周に絶縁層用のゴム組成物を0.2mm厚で押し出し被覆して、未架橋のゴムを含む被覆層を形成した。その後、200°C×4時間の条件で被覆層の熱処理を行うことにより、未架橋のシリコーンゴムを架橋させて絶縁層を形成した。これにより、実施例1~7の絶縁電線を得た。比較例1~7表2に示す配合組成となるように、未架橋のシリコーンゴム1~4、水酸化アルミニウム、架橋剤等の各成分を実施例1~7と同様にバンバリーミキサーを用いて常温で混合し、絶縁層用のゴム組成物を調製した。次いで、このゴム組成物を用いて実施例1~7と同様にして、比較例1~7の絶縁電線を得た。参考例1表1に示す配合組成となるように、未架橋のシリコーンゴム1、表面処理水酸化マグネシウムPE5水マグ、架橋剤等の各成分をバンバリーミキサーを用いて常温で混合し、絶縁層用のゴム組成物を調製した。次いで、このゴム組成物を用いて実施例1~7と同様にして、参考例1の絶縁電線を得た。実施例1~7、比較例1~7、参考例1の絶縁電線について、耐寒性試験、電線の外観観察、耐摩耗性試験を行い、評価した。その結果を表1及び表2に合わせて示す。尚、表1及び表2の各成分組成、試験方法及び評価は、下記の通りである。表1及び表2の成分シリコーンゴム1:信越化学社製、931組成:ジメチルシロキサンシリコーンゴム2:信越化学社製、541組成:ジメチルシロキサンシリコーンゴム3:東芝社製、2267組成:ジメチルシロキサンシリコーンゴム4:東芝社製、2277組成:ジメチルシロキサンPE5コート水マグ表面処理水酸化マグネシウム水酸化マグネシウム:結晶成長法、平均粒径1.0μm表面処理剤:ポリエチレン三井化学社製、800P表面処理剤の使用量:ポリエチレンと水酸化マグネシウムの合計量の5質量ニプシールVN3:東ソーシリカ社製ホワイトカーボン粉末、商品名ニプシールVN3、平均一次粒子径40nm、嵩密度0.20g/mlサイシリア310P:富士シリア社製ホワイトカーボン粉末、商品名サイシリア310P、平均一次粒子径30nm、嵩密度0.15g/ml架橋剤:日本油脂社製、パーへキシルDジ-t-へキシルパーオキサイド水酸化アルミニウム:昭和電工社製、ハイジライトH42電線の耐寒性試験方法JISC3055に準拠して行った。すなわち作製した絶縁電線を38mmの長さに切断し試験片とした。この試験片を耐寒性試験機に装着し、所定の温度まで冷却し、打撃具で打撃して、試験片の打撃後の状態を観察した。5本の試験片を用いて、5本の試験片が全て割れた温度を耐寒温度とした。電線の外観の評価方法絶縁電線の表面に凹凸およびザラツキが見られない場合を良好○、絶縁電線の表面に凹凸およびザラツキが見られる場合を不良×とした。電線の耐摩耗性試験方法社団法人自動車技術規格JASOD618に準拠して、ブレード往復法により試験を行った。すなわち、実施例、比較例の絶縁電線を750mmの長さに切り出して試験片とした。そして、23±5°Cの室温下で試験片の被覆材絶縁層に対し軸方向に10mm以上の長さでブレードを毎分50回の速さで往復させ、導体に接するまでの往復回数を測定した。この際、ブレードにかかる荷重は、7Nとした。回数については200回以上のものを合格○とし、200回未満のものを不合格×とした。また、回数が300回以上のものは特に優れる◎とした。表1に示すように実施例1~7の絶縁電線は、いずれも電線の外観及び耐寒性が良好で耐摩耗性に優れることが確認できた。特に、ホワイトカーボン粉末の含有量が、シリコーンゴム100質量部に対し0.1質量部以上の場合には、より一層、耐摩耗性に優れることが確認できた。これに対し、比較例1~7の絶縁電線は、表2に示すように、絶縁層の表面に発泡が見られ外観が不良であった。また、比較例1~7の絶縁電線の耐寒性、耐摩耗性は、それぞれ対応する実施例1~7の絶縁電線の耐寒性、耐摩耗性と比較して、いずれも実施例よりも低下していた。また、実施例1~7、参考例1の組成物について、架橋シリコーンゴムとした場合の弾性率を測定した、表1にその結果を示す。実施例1~7は、ホワイトカーボンの添加により、ホワイトカーボン未添加の参考例1と比較して、弾性率が向上していることが判る。尚、架橋シリコーンゴムの弾性率は、導体抜きサンプルを作製して引っ張り試験機により測定した。"